FR 2608612 A1 19880624 FR 8703205 A 19870305 PCLYMERES A GRC3PEMT IMIDES A PAR$IR EE BIS-IMIrES ET D'AUJ.LYA NSILIMM Dans la demande française 85/16971 déposée par la demanderesse le 13 novebre 1985, cn a déecrit et revendiqué des polymères à groupements imides qui sont obtenus par réaction entre: (a) un N,N'-bis-imide ou une association de plusieurs bis- imides de formule: C-O CO-CH Y-C- CO-C-Y /N-A--N/ dans laquelle: le symbole Y représente H, CH3 ou C1 15. le symbole A représente 'un radical divalent choisi dans le groupe ccnstitué par les radicaux: cyclohexylènes; phénylènes méthyl-4 phénylène-l,3; méthyl-2 phénylène-1,3; méthyl-5 phénylène-l,3; diéthyl-2,5 méthyl-3 phénylène-l,4; et les radicaux de formule: X X X T._ > xx X X dans laquelle T représente un lien valentiel simple ou un groupement 9H3 I ' 1 -C.2;- -; - O- -î -;H-C; 2 'r' [0 \ /A CH3- O o0 - et X représente un atome d'hydrogène, un radical méthyle, éthyle ou isopropyle; (b) une ou plusieurs alkényloxyanilines de formule: H ouGH 1 CH( 0 c dans laquelle le radical allyloxy ou méthallyloxy est en position ortro, méta ou para par rapport à l 'atome de carbone du cycle benzénique relié à l'azote, et éventuellement (c) un ou plusieurs autres monomères copolymérisables de formule: H ou C3 - 0, O. C A (III) dans laquelle le radical allyloxy ou méthallyloxy est en position ortho, méta ou para par rapport à l'atome de carbone du cycle benzénique relié à 1 'azote. Un des avantages lié à la mise en oeuvre de l'invention conforme à la demande française précitée réside dans le fait qu'elle 2Z ar-et d'obzer. ir des résines durcies ayant des propriétés d'usage tout aussi excellentes que celles des poly(aminobismaléimides) selon le brevet français ne 1.555.564 actuellement disponibles dans le commerce, sans avoir à prendre en cours de préparation et de transformation des précautions sur le plan de l'hygiène. Cet inconvénient peut se rencontrer en effet avec les poly(aminobismaléimides) de l'art antérieur lorsque la diamine biprimaire utilisée est de nature aromatique du fait de la toxicité cque peuvent présenter certaines d'entre elles. On indique, dans la demande française précitée, que l'ajout à côté du bisimide (a) et du réactif aminé(b), du réactif facultatif (c) est une mesure qui permet d'augmenter la fluidité des prépolymères et d'améliorer la résistance à l'usure et au choc des articles moulés obtenus. Il a maintenant été trouvé, et c'est ce qui constitue un premier objet de la présente invention, que l'on peut mettre en oeuvre, comme réactif facultatif (c): à la place d'un composé choisi, come il est indiqué dans la demande française précitée, parmi: - le N-(allyloxy-2 phényl) maléimide, - le N-(allyloxy-3 phényl) maléimide, - le N-(allyloxy-4 phényl) maléimide, - le N-(méthallyloxy-2 phényl) maléimide, - le N(méthallyloxy-3 phényl) maléimide, - le N-(méthallyloxy-4 phényl) maléimide, - et leurs mélanges, 10. un autre composé comprenant un mélange d'un N-(méth)allyloxy- phénylma1éimide avec au moins un dérivé monosubstitué sur le cycle benzénique par un radical (méth)allyle et éventuellement un ou plusieurs dérivés dis-ubstitués sur le cycle benzénique par des radicaux (méthn) allyles. Plus spécifiquement, la présente invention concerne dans son premier objet des polymères à groupements imides obtenus par réaction entre: (a) un N,N'-bis-imide ou une association de plusieurs bis-imides répondant d'une part à la formule (I) dcnnée ci-avant et d'autre part aux définitiio.s dcnées également ci-avant à propos de cette formule, (b) une ou plusieurs alkényloxyanilines répondant d'une part à la formule (II) donnée ci-avant et d'autre part aux définitions dcnnées également ciavant à propos de cette formule; et (c) un réactif copolymérisable; lesdits polvymres a groupements imides étant caractérisés en ce que l'on utilise comme réactif copolymérisable (c) un composé comprenant: - un mélange d'un mncomère de formule: Hou C3 CS---CO X<>\C (III) 3\ ds lr2 oe2 dans laquelle le radical aliyloxy ou méthallyloxy est en positiai ortho, méta ou para par rapport à l'atome de carbone du cycle benzénique relié à l'azote. - avec: au toins un dérivé mcnosubstitué de formule: H ou C 0 0 U IV) É-iCO / \N C-/ ( CH -o/ CH2 C-H ou % Il et éventuellement un ou plusieurs dérivés disubstitués de formule: 2C 2 C-H ou CH3 H ouCH3 CE + I CH2 Dans le composé précité servant de réactif (c), les proportions des divers constituants du mélange des produits de formules (III), (IV) et éventuellement (V) peuvent varier dans des larges limites. De mnnière générale, les proportions des constituants sont choisies entre les limites suivantes (exprimant le pourcentage pondéral de chacun des ccnsituants dans le mélange): - au oins 30 %, et de préférence de 50 % à 80 % de N-(méth)allyloxyphriyla1léimide de formule (III), - de 5% à 50% et de préférence de 10 % à 35 % de dérivé(s) mono-(méth)allyl substitué(s) de formule (IV), -et de 0 % à 20 % et de préférence de 0 % à 15 % de dérivé(s) di-(méth)allyl substitué(s) de formule (V), la somme des constituants devant dans chaque cas être égale à 100 % en poids. Cn a constaté qu'il peut être avantageux, et il s'agit là d'un second objet de la présente invention, de pouvoir disposer d'tm milieu réactionnel de polymérisation qui présente une plus grande réactivité. On a trouvé que cet objectif peut être atteint en faisant réagir les réactifs (a), (b) et éventuellement (c) en présence d'un catalyseur approprié, le réactif facultatif (c) pouvant consister soit dans les N-(méth) allyloxyphénylmaléimides visés par la demande française 85/16 971 précitée, soit dans les composés comprenant des mélanges à base de N(méth)allyloxypvchénylmaléimide et de dérivé(s) de substitution (méth) allylé(s) visés ci-avant dans le premier objet de la présente invention. La présente invention concerne donc encore des polymnres à groupements imides obtenus par réaction entre: (a) un N,N'-bis-imide ou une association de plusieurs bis-imides répandant d'une part à la formule (I) donnée ci-avant et d'autre part aux définiticns données également ciavant à propos de cette formule; (b) une ou plusieurs alkényloxyanilines répondant d'une part à la formule (II) donnée ci-avant et d'autre part aux définitions données également ci-avant à propos de cette formule; et éventuellement (c) un réactif copolymérisable les dits polymères à groupements imides étant caractérisés en ce que la polymérisation est réalisée en présence d'un composé imidazole (d). Il doit être bien entendu, s'agissant du réactif facultatif (c), qu'il peut consister soit dans les N-(méth)allyloxyphénylmaléimides visés par la demande française 85/16 971 précitée, soit dans les compcosés comprenant des mélanges à base de N-(méth)allyloxyphénylmaléimide et de dérivé(s) de substitution (méth)allylé(s) visés ci-avant dans le premier objet de la présente invention. Les composés comprenant des mélanges à base de N-(mnth) allyloxyphénylmaléimide et de dérivé(s) de substitution (méth)allylé(s) qui sont (premier objet de la présente invention) ou qui peuvent être (second objet de la présente invention) utilisés à titre de réactif (c) peuvent être obtenus par exemple en mélangeant les ingrédients de formules (III), (IV) et éventuellement (V) préparés séparément. Les maléimides de formule (III) sont des produits nouveaux qui peuvent être notamment préparés, comme il est indiqué dans la demande française précitée, à partir des ar.inophénols (ortho, méta ou para), selon la réaction de Claisen. COn peut par exemple faire réagir l'aminophénol, dont on a préalablement bloqué la fonction amine par réaction avec 1 'anhydride acétique pour former 1 'acétam.idophénol, avec selon le cas un halogénure 2C d'al2ye (le ls scv_-.ent le bro.r.ze) ou de méthallyle en solution dans 1 'acétone et en présence de carbonate dipotassique. La fonction amine est ensuite régénérée par hydrolyse. Cn prépare ensuite de manière classique le maléimide correspcndant en faisant réagir en solution l'allyloxyaniline ou la métnallyloxyaniline obtenue précédemment avec l'anhydride maléique, en présence d'anhydride acétique, de triéthylamine et d'un sel de nickel (acétate de nickel en particulier). Cn obtient ainsi le N-(allyloxyphényl)-maléimide ou le N- ( mét-hallyloxyhényl)-maléimide. Le N-(allyloxy-4 phényl)maléimide est un solide de couleur jaune moutarde ayant un point de fusion de 103 C environ. L'analyse RMN est en accord avec la structure suivante: 7,16 6,98 Co 7,10 1l N 4 4,55 5,99 C3 / 5,22 ,35 RMN 1H; solvant: DMSO d6; référence: hexaméthyldisiloxane (IDS) 7,16 (2H,m): H 3,5; 7,10 (2H,s): mléimido; 6,98 (2H,m): H 2,6 ,99 (1H,m): -/=; 5,35 et 5,22 (2H,dd): =CH2; 4,55 (2H,d): OCH2. Le N-(allyloxy-3 phényl)maléimide est un liquide jaune orange visqueux, qui cristallise lentement c température ambiarite et qui bout à C environ sous une pression 20 Pa. 2C L'aralyse RPW est en accord avec la structure suivante: ,35 4,51 5,99 CH2 CH - - CH 5,21 6,89 0 C 7,10II/co 2 7,10 1 1 N 6,93 6,85 7,32 RMN 1H; solvant: DMSO d6; référence: HMDS 6,85, 6,89 et 6,93 (3H,m): H4, H2 et H6; 7,10 (2H,s): maléimido; 7,32 (1H,t): H5 5,99 (1H,m): -H=; ,35 et 5,21 (2H,dd): =C2 4,51 (21,d): oa2 - Le N-(allyloxy-2 phényl)maléimide est un solide cristallisé jaune clair, ayant un point de fusion d'environ 82 C et un point d'ébullition de 148 C à 155C sous une pression de 20 Pa. L'analyse PM est en accord avec la structure suivante: ,11 4,50 5,83 o2 / 2 -= CH 5,18 0 Co 7,09 CH 7,15 I N 7,38 C oe 7,20 6,99 RMW 1H; solvant: DMSO d6; référence: HMDS 7,38 (lH,dt): H5; 7,20 (lH,dd): H3; 7,15 (2_,s): maléimrido 7,09 (1H,dd): H6; 6,99 (1H,dt): H4; ,83 (1H,m) : -CH= ,18 et 5,11 (2H,dd): =C2; 4,50 (2H,d): OCH2. Le N-(méthallyloxy-4 phényl) maléimide est un solide de couleur beige ayant un point de fusion de 64C. L'analyse RMN est en accord avec la structure suivante: 7,16 6,97 Coe 1,71 CH CF.3 7,09li 4 O 4,45 1 co 5 CH- 4,90 5,00 2 608612 RMN 1H; solvant: IMSO d6; référence: HMIDS 7,16 (2H,d): H 3,5; 7,09 (2H,s) : mléimido; 6,97 (2H,d) s H 2,6; 4,90 et 5,00 (1H,s): -2; 4,45 (2H,s): o2; 1,71 (3H,s): CH3. Le N-(m6thallyloxy-3 phényl) maléimide est un solide de couleur beige ayant un point de fusion de 39C. L'analyse RMN est en accord avec la structure suivante: 4,42 4,90 6,89 0o-CH2 - C = C2 ""CO / I 5,00 CH 2 1 C3 7,10 | N 6,94 1,70 CH 4 5 6,84 7,32 RMS 1H; solvant: DMSO d6; référence: HMDS 7,32 (lH,t): H5; 7,10 (2H,s): maléimido; 6,94 (LH,d): H6; 6,89 (LH,s): H2; 6,84 (lH,d): H4; 4,90 et 5, 00 (1MH,1): CH2; 4,42 (2H,s): OCH2; 1,70 (3H,s): CH3. Le N-(méthallyloxy-2 phényl) maléimide est un solide de couleur beige ayant un point de fusion de 96 C. L'analyse RMN est en accord avec la structure suivante: 4,39 4,82 - C2- C = CH2 C" 7C,07 I 4,88 e / \ C% 7,14 |N 4 7,36 1,59 CH / \3 4/ 7,20 6,98 RMN 1H; solvant: EMSO d6; référence: HMDS 7,36 (1H,t): H5; 7,20 (iH,d):H3; 7,14 (2H,s): maléimido; 7,07 (LH,d):H6; 6,98 (1H,t):H4; 4,82 et 4,88 (1H, s): 2=; 4,39 (2H,s): 02; 1,59 (3H,s): CH3. Mais, de menière avantageuse, on utilise comme composé comprenant un mélange de N-(méth)allyloxyphénylmaléimide de formule (III) 22 avec r. ou 'l e ' rs dér-_vés de substituti- (méth)allylés de forrr'le(s) (IV) et éventuellement (V), le produit brut obtenu par mise en oeuvre du procédé original ci-après défini. Ce procédé est caractérisé en ce qu'il consiste à réaliser les 3 étapes suivantes qui sont enchaînées dans le même réacteur - -la première étape consiste à faire réagir en milieu solvant un aminophénol avec de 1 'anhydride maléique en opérant à une temperature allant de 200 C à 200 C, pendant une durée allant, selon la température choisie, de 30 minutes à 2 heures et elle conduit à un premier milieu réactionnel comprenant un acide N-(hydroxylphényl)maléamique; -la deuxième étape consiste à réaliser une réaction de (méth)allylaticr. de l'acide précité en faisant réagir le premier milieu réactionnel précité avec un halogénure de (méth)allyle en opérant à un pH qui doit être ajusté et maintenu à une valeur constante comprise entre 7 et 14 par addition d'une quantité déterminée d'une solution aqueuse alcaline et à une tmepérature allant de 40 C à 150 C et elle conduit, 2 608612 il après acidification et éliminaticn de la phase aqueuse, à un second milieu réactionnel organique ccmprenant un acide N-[(méth)allyloxyphényl] mléamique, un ou plusieurs acides N-[(méth)allyloxy,(méth)allyphényl] maléamiques et éventuellement un ou plusieurs acides N-E(méth)allyl- oxy, di(méth)allylphényl] aléamiques; - la troisième étape ccnsiste à réaliser une réaction de cyclisatian des acides maléamiques précités en faisant réagir le second milieu réactionnel précité avec un anhydride d'acide carboxylique inférieur, en présence d'une amine tertiaire et éventuellement d'un catalyseur, puis & éliminer le solvant de la réactiona et elle conduit à un produit brut de réaction qui est un composé comprenant un mélange formé de: au moins 30 % en poids et de préférence de 50 % à 80 % en poids de N-(méth)allyloxyphénylmaléimide, de 5 % à 50 % en poids et de préférence de 10 % A 35 % en poids d'un ou plusieurs N-[(méthallyl- oxy,(méth)ailylphényl]maléimides et de 0 % à 20 % en poids et de préférence de 0 % à 15 % en poids d'un ou plusieurs N-[(méth)allyl- oxy, di (méth) allylphényl]maléimides. Les 3 étapes qui viennent d'être décrites sont enchaînées dans un solvant unique pour une plus grande simplicité du procédé, mais il est possible d'opérer un changement de solvant, au cours de telle ou telle étape, sans incaonvénienut. Le choix du solvant peut être très large, mais, comie la deuxième étape est réaliseé en milieu biphasique hydro-organique, il peut être souhaitable de mettre en oeuvre un solvant organique non miscible à l'eau, ce qui simplifie considérablement le traitement de la masse réactionnelle. Parmi les solvants miscibles ou non miscibles à 1 'eau utilisables, on donnera en fait la préférence à ceux qui dissolvent, dans les conditions de température adoptées pour la synthèse, l'aminophénol de départ. Parmi ces solvants, on peut citer par exemple: les alcools (cormmne par exemple: méthanol, éthanol, butanol); les cétones (commne par exemple: acétone, méthyléthylcétone, méthylisobutylcétone); les nitriles (comme par exemple: benzanitrile, propionitrile, acétcnitrile); les esters (commue par exemple: acétate d'éthyle, de butyle); des solvants aromatiques (comme par exemple: anisole, chlorobenzène) des hydrocarbures halog&nés (comme par exemple: chloroforme, dichlorométhane, dichloroéthane). S'agissant de la première étape du procédé, an peut dire que la concentration des réactifs de départ dans le solvant utilisé n'est pas critique. On n'a pas intérêt tout de même ni à trop diluer pour des raisons de productivité, ni à trop concentrer pour avoir une bcnne agitabilité. Dans cette première étape l'anhydride maléique est utilisé en quantités au moins égales à une mole par mole d'aminophénol; on utilise généralement des quantités plus importantes qui sont de l'ordre de 1,01 à 1,5 moles par mole d'aminophénol. De plus la température se situe de préférence entre 40" C et 60e C. S'agissant de la deuxième étape, cn commence par ajouter dans le milieu réactiornel la quantité d'une solution aqueuse alcaline, par exemple d'une solution aqueuse de NaCH, nécessaire d'une part pour salifier l'acide N-(hydroxyphényl) maléamique et d'autre part pour obtenir le pH désiré. Le pH sera maintenu constant pendant toute la réactian par ajout de soude; de manière préférentielle, le pH est ajusté et maintenu à une valeur constante comprise entre 10 et 12. La réaction d'allylation est réalisée de préférence avec le bromure ou le chlorure de (méth)allyle. La quantité d'halogénure de (méth)allyle est de l'ordre de 1,5 à 10 moles par groupement molaire CE phénolique et, de préférence, de l'crdre de 2 à 4. L'excès de ce réactif peut être récupéré en fin d'opération et recyclé dans une opération suivante. Le temps de coulée de l'halogénure de (méth)allyle n'est pas critique et il peut se situer dans l'intervalle allant de 1 heure à 5 heures, et, de préférence, allant de 2 heures à 4 heures. Dans cette deuxième étape, la température se situe de préférence entre 60 C et 100" C. A noter qu'en fin d'étape la phase aqueuse est acidifiée jusqu'à un pH environ égal à 1 par des acides habituels, de préférence des oxyacides ou des hydracides minéraux. La couche aqueuse est éliminée et on laisse dans le réacteur la couche organique. S'agissant de la troisième étape du procédé, on utilise, avantageusemet comme anhydride d'acide carboxylique inférieur, l'anhydride acétique en quantités au moins égales à une mole par groupement molaire HOOC-C=-CO-NH- à cycliser. Cn utilise généralement des quantités plus importantes qui sont de l'ordre de 1,05 à 1,5 moles par groupement maléamique. Parmi les amines tertiaires convenables, on peut citer notamment les trialkylamines ainsi que les N,N-dialkylanilines dans lesquelles les radicaux alkyle ont de 1 à 12 atomes de carbaone. La triéthylamine et la N,N-diméthyl-aniline sont d'un emploi avantageux. Les quantités d'amine tertiaire se situent entre 0,05 et 2 moles par groupement molaire HOOC-CH = CE-CO-H-. En tant que catalyseurs, on peut utiliser par exemple des sels de nickel d'acides carboxyliques, éventuellement hydratés ainsi que les formes chélatées de ce métal. L'acétate et 1 'acétylacétonate ccnviennent particulièrement bien. Ces catalyseurs sont employés en quantités très faibles, de l'ordre de 0,05 à 1,5 g par groupement molaire HOOC-CH = CH-CC-NH- et, de préférence, de l'ordre de 0,1 à 0,8 g. Dans cette troisième étape, la température n'est pas critique et n'a une incidence que sur la cinétique de la réaction. Cette température peut être comprise par exemple entre 40 C et 150e C et, de préférence, entre 60 C et 80" C. En fin de cette étape, le solvant est éliminé par distillation sous vide et on obtient le produit brut de réaction ayant l'aspect d'une huile. Conformément à une modalité très préférée de mise en oeuvre de la prése. te invention, le procédé précité s'applique bien, au départ de métaaminophénol, à la préparation des composés comprenant des mélanges à base de: N-[ (méth)allyloxy-3 phényl]maléimide + N-[ (méth)allyloxy-3 (méth)allyl-4 phér.yl]maléimide + N-[(méth)allyloxy-3 (méth)allyl-6 phényl]maléimide + éventuellement N-[ (méth)allyloxy-3 di (méth)allyl-4,6 hrnyl]maléimide. A noter qu'au départ d'orthoeminophénol, on est conduit à des composés comprenant des mélanges à base de: N-[ (méthn)allyloxy-2 phéniyl] maléimide + N-[ (méth)allyloxy-2 (méth)allyl-3 phényl]maléimide + N[(méth)allyloxy-2 (méth)allyl-5 ihényl]maléimide + éventuellement N-E (méth)allyloxy-2 di(méth)allyl -3,5 phényl]maléimide. A noter encore qu'au départ de paraminophénol, on est conduit à des composés comprenant des mélanges à base de: N-[(méth)allyloxy-4 phényl] maléimide + N-[(méth)allyloxy-4 (méth)allyl-3 phényl]maléimide + éventuellement N-E(méth)allyloxy-4 di(méth)allyl-3,5 phényl]maléimide. En ce qui concerne le réactif (a), n peut citer, à titre d'exemples spécifiques de bis-imides de formule (I) qui conviennent, les composés indiqués dans la demande française 85/16971, c'est A dire: - le N,N'métaphénylène-bis-maléimide, - le N,N'-paraph(mylène-bis-maléimide, - le N,N'-4,4' -diphènylméthane-bis-maléimide, - le N,N'-4,4'-diphénylétherbis-maléimide, - le N,N'-4,4'-di hénylsulphone-bis-ma1éimide, - le N,N'cyclohexylène-1,4-bis-maléimide, - le N,N'-4,4'-diFhényl-l,l cyclohexanebis-maléimide, - le N,N'-4,4'-diphényl-2,2 propane-bis-maléimide, - le N, N '-4,4 '-triphénylméthane-bis-maléimide, - le N,N'-méthyl-2 phénylène-1, 3-bis-maléimide, - le N,N'-méthyl-4 phénylène-1,3-bis-maléimide, - le N, N'-méthyl-5 phénylène-1,3-bis-maléimide, Ces bis-maléimides peuvent être préparés selon les procédés décrits dans le brevet américain n 3 018 290 et le brevet anglais n' 1 137 290. Cn utilise de préférence, pour la mise en oeuvre de la présente invention, le N,N'-4,4'-di-hénylméthane-bismaléimide pris seul ou en m-FLange avec le.N,N'-mé-thyl-2 phénylêne-l,3bis-aléirmide, le N,N'-méthyl'-4 phénylène-1,3-bis-maléimide, le N,N'méthyl-5 phénylÈne-1',3-bis-maléimide. E ce qui concerne le réactif aminé (b), il est choisi cme indiqué dans la demande française précitée parmi: l'allyloxy-2 aniline, - l'allyloxy-3 aniline, - l'allyloxy-4 aniline, - le méthallyloxy-2 aniline, - le méthallyloxy-3 aniline, - le méthallyloxy- 4 aniline, - et leurs mélanges. Ces composés peuvent être préparés selon les procédés décrits dans les références suivantes: Journal of American (Chemical Society, 70, pages 592 à 594 (1948); Chemical Abstracts, 51, 4423 C (1957); Journal of American Chemical Society, 44, pages 1741 à 1744 (1922); Bulletin de 2 608612 la Société Chimique de France 1962, pages 2154 A 2157. Les quantités de N,N'-bis-imide(s) (a), de réactif aminé (b) et éventuellement de réactif oopolymérisable (c) sont choisies de faon A ce que le rapport r: poids total des réactifs A groupements imide (a) + éventuellement (c) poids du réactif à groupement M (b) se situe dans l'intervalle allant de 0,5/1 à 10/1 et, de préférence, allant de 1/1 à 5/1. Par ailleurs, le poids de réactif copolymérisable (c), quand on choisit d'en utiliser un, représente jusqu'à 40 % du poids total des réactifs (a) + (b) + (c) et, de préférence, se situe dans l'intervalle allant de 5 à 30 %. Le composé imidazole (d) que l'on utilise pour la mise en oeuvre du second objet de la présente invention répcnd à la formule générale: R3C N R4C CR-2 (VI) dans laquelle Rj, R2, R3 et R4, identiques ou différents, représentent chacun: un atome d'hydrogène, un radical alkyle ou alcoxy ayant de 1 à 20 atomes de carbone, vinyle, phényle, nitro, R3 pouvant former avec R4 et les atomes de carbone auxquels sont liés ces radicaux un cycle unique cormmne par exemple un cycle benzénique, R1 pouvant également représenter un groupement carbonyle lié à un deuxième cycle imidazole. Comme exemples spécifiques de composés imidazole (d), or. peut citer en particulier: l'imidazole ou glyoxaline, le méthyl-1 imidazole, le méthyle-2 imidazole, le diméthyl-l,2 imidazole, le vinyl-1 imidazole, le vinyl-l méthyl-2 imidazole, le benzimidazole, le carbonyldiimidazole. Le composé imidazole est utilisé en quantités catalytiques. Selcn la nature du composé imidazole et selcn la vitesse de polymérisatiaon souhaitée au stade de la mise en oeuvre, an utilise le composé imidazole à un taux se situant dans l'intervalle allant de 0,01 à 1 % en poids par rapport à l'ensemble des réactifs (a) + (b) + éventuellement (c) et, de préférence, allant de 0,05 à 0,5 %. Les conditions générales pour mettre en pratique la présente invention sont celles décrites dans la demande française précitée et rappelées ci-après. Les polymères selon l'invention peuvent être préparées par chauffage direct du ou des bis-imide(s) (a), du réactif aminé (b) et éventuellement du réactif (c) avec au besoin le composé imidazole (d) au moins jusqu'à l'obtention d'un mélange liquide homog&ne. La température peut varier en fonction de l'état iphysique des composés en présence mais elle se situe généralement entre 50OC et 300"C. Il est avantageux d'amener et de maintenir les composés de départ dans un état de mélange 2C intime avant et pendant le chauffage à l'aide par exemple d'une bonne agitation. Quand on utilise le composé imidazole (d), celui-ci est de préférence ajouté au départ dans le mélange bien agité des réactifs (a) et (b). Lorsque ce composé est particulièrement actif, pour éviter son encapsulation dans le réseau polymère engendré, il est souhaitable de l'ajouter dans un solvant ou diluant compatible avec le milieu réactionnel - on a trouvé qu'il pouvait être intéressant d'utiliser comme solvant ou diluant, soit le réactif aminé (b) lui-même, soit un des liquides organiques polaires dont on parle ci-après. La préparation des polymères selon l'invention peut aussi être effectuée par chauffage du mélange des réactifs au sein d'un diluant organique qui est liquide dans une partie au moins de l'intervalle 50 C - 250'C. Parmi ces diluants, on peut mentionner en particulier des hydrocarbures aromatiques comme les xylènes et le toluène, des hydrocarbures halogénés comme les chlorobenzènes, des solvants polaires corne le dioxanne, le tétrahydrofuranne et l'oxyde de dibutyle, le diméthylformmide, le diméthylsulfoxyde, la N-méthylpyrroliclne, le diméthylacétamide, le méthylglycol et la méthyl-éthyl-cétone. Les solutions ou suspensions de polymères peuvent être utilisées telles quelles pour de nombreux e1plois; on peut également isoler les polymères, par exemple par filtration, éventuellement après précipitation au moyen d'un diluant organique miscible avec le solvant utilisé. Dans ce ccntexte, on peut utiliser avantageusement un hydrocarbure dont le point d'ébullition ne dépasse pas notablement 120'C. Il doit être compris que les propriétés des polymères selon l'invention peuvent varier dans une large mesure en fcnction notamment de la nature exacte des réactifs engagés, des proportions de réactifs choisies et des conditicns précises de température adoptées dans 1 'intervalle précédemment mentionné. En ce qui concerne les polymères obtenus, ceux-ci peuvent être des polymères durcis, insolubles dans les solvants usuels tels que par exemple les composés cités dans le paragraphe précédent et ne présentant pas de ramollissement notable au dessous de la température à laquelle ils commencent à se dégrader. Mais ces polymères peuvent également se présenter sous l'aspect de prépolymères (P) solubles dans les solvants organiques polaires et présentant. point de ramollissement a une température inférieure à C [en général ce point de ramollissement est compris entre 500 et C]. Ces prépolymères peuvent être obtenus en masse en chauffant le mélange des réactifs jusqu'à 1 'obtention d'un produit homDgène ou pâteux à une température généralement située entre 50" et 180C pendant une durée qui peut aller de quelques minutes à quelques heures, cette durée étant d'autant plus brève que la température adoptée est plus élevée. Avant de soumettre le mélange des réactifs au chauffage, il est avantageux là aussi d'en effectuer par agitation un mélange intime préalable. Il existe là aussi une méthode préférée de mise en oeuvre du composé imidazole (d) et il s'agit de celle indiquée ci-avant à propos de la préparation directe de polymères durcis. La préparation des prépolymèrespeut également être effectuée en suspension ou en solution dans un diluant qui est liquide dans une partie au moins de l'intervalle 500 - 180 C. Dans le cas o l'on choisit de faire appel au réactif facultatif (c), il faut noter que ces prépolymêres (P) peuvent également être obtenus en formant, à partir du ou des bis-imide(s) (a) et du réactif (c), un prépolymère (PP) qui est ensuite mis & réagir avec le réactif aminé (b) et au besoin le composé imidazole (d). On peut encore préparer au préalable un prépolymère (P'P') en chauffant le mélange de réactif aminé (b), de réactif (c) et au besoin de composé imidazole (d), puis en le faisant réagir avec le ou les bis-imide(s) (a) pour obtenir le prépolymère (P). Les conditicns de température et de durée utilisées pour la préparation des prépolymères (PP) ou (P'P') et pour leur transformation en prépolymères (P) sont celles indiquées ci-avant à propos de la préparation des prépolymères (P) par mélange direct des réactifs (a), (b) et éventuellement (c) avec au besoin le composé imidazole (d). Les prépolymères (P) peuvent être utilisés à l'état de masse liquide, une simple coulée à chaud suffisant pour la mise en forme et la réalisation d'objets moulés. Cn peut aussi, après refroidissement et broyace, les utiliser sous la forme de poudres qui se prêtent remarquablement aux opérations de moulage par compression, éventuellement en présence de charges à l'état de poudres, de sphères, de granules, de fibres ou de paillettes. Sous la forme de suspensions ou de solutions, les prépolymères (P) peuvent être utilisés pour la réalisation de revêtements et d'articles intermédiaires préimprégnés dont l'armature peut être constituée par des matières fibreuses à base de silicate ou d'oxyde d'aluminium ou de zirconium, de carbone, de graphite, de bore, d'amiar. nte ou de verre. On peut encore utiliser ces prépolymères (P) pour la réalisation de matériaux cellulaires après incorporation d'un agent porogène tel que par exemple l'azodicarbonamide. Dans un second stade, les prépolymères (P) peuvent être durcis par chauffage jusqu'à des températures de l'ordre de 300 C, généralement comprises entre 150 et 2500C; une mise en forme coxplémentaire peut être effectuée pendant le durcissement, éventuellement sous vide ou sous une pression super-atmosphérique, ces opérations pouvant également être consécutives. Dans le cas o l'on choisit de faire appel au réactif facaitatif (c), cr. ne sort pas du cadre de l'invention si l'onr. prépare 2 608612 des polymères selon l'invention, qui ne sont pas sous l'aspect de prépolymères (P), en utilisant un mélange intime de prépolymtre (PP), de réactif aminé (b) et au besoin de composé imidaztle (d) ou un mélange intime de prépolymre (P'P') et de bis-imide(s) (a) que l'on chauffe en masse dans les conditions décrites précédeument. Les polymères selcn l 'invention intéressent les domaines de l'industrie qui requièrent des matériaux doués de bonnes propriétés mécaniques et électriques ainsi que d'une grande inertie chimique à des températures de 200 à 300'C. A titre d'exemples, ils conviennent pour la fabrication d'isolants en plaques ou tubulaires pour transformateurs électriques, de supports de circuits imprimés, de pignons, de bagues etc... Les articles préimprégnés sont utilisables pour la réalisation des pièces ayant des formes et des fonctions variées dans de nombreuses industries corme par exemple dans l'aéronautique. Ces pièces, appelées stratifiés, qui peuvent être de pièces de révolution sont obtenues par placage de plusieurs couches de préimprégnés sur une forme ou un support. on peut utiliser aussi les préimprégnés comme renforts ou comme moyen de réparation de pièces détériorées. On rappellera que pour faire par exemple des objets moulés, il est possible de partir, soit du mélange des réactifs, scit d'un prépolymère (P). Quand on part directement du m3Lance des réactifs, on donne à ce mélange la forme de l'objet désiré et on effectue ensuite le durcissement par chauffage. Quand on part du prépolymère (P), il peut être moulé par simple coulée à chaud ou par injection et on provoque ensuite son durcissement par chauffage. Les exemples suivants sont donnés à titre illustratif, mais non limitatif. EXmPLE 1 1. Exemple de mise en oeuvre de la présente invention prise dans son premier objet. Dans un réacteur en verre muni d'une tubulure latérale et d'un agitateur de type ancre, on introduit à température ambiante: - 11,9 g d'un composé comprenant les constituants suivants: N-(allyloxy-3 phinyl)maléimide + N(allyloxy-3 allyl-6 phényl)maléimide + N-(allyloxy-3 allyl-4 phényl) maléimide + N-(allyloxy-3 diallyl-4,6 phényl) maléimide; ce composé est le produit brut de réaction préparé coce indiqué ci-après dans le point 2; - 25,9 g d'allyloxy-3 aniline. Con plonge le réacteur dans un bain d'huile chauffé à 140C. Apres 1 minute d'homogénéisation, cn ajoute, sous agitation, à 140' C, 62, 2g de N,N'-4,4'-dihénnylméthane-bis-maléimide en 2 minutes [le rapport r est égal à 2,86/1 et la quantité du composé à base de N-(allyloxy-3 phényl) maléimide représente 11,9 % du poids total des réactifs]. La masse réacticnnelle devient limpide en 8 minutes. On refroidit à 130 C en 2 minutes et on laisse réagir 20 autres minutes à 130e C. Con applique alors une pression réduite d'environ 130 Pa pendant 5 minutes. On coule ensuite la masse réacticnnelle dans un moule préchauffé à 150 C. Cn peut ainsi préparer des plaques de dimensions 140 x 100 x 4 mm. qui vent subir le cycle de cuisscn suivant: * 60 minutes à 150 C minutes entre 1500 C et 2000 C 20.2 he, es à 20C C minutes entre 200' C et 250' C 16 heures à 250 C et 2 heures entre 250' C et 25' C. Après démoulage, les plaques à base de polymère durci sont découpées pour obtenir des éprouvettes de dimensions 30 x 7 x 4 mm sur lesquelles on mesure la résistance à la rupture (Rf) et le module (Mf) en flexion à 25' C et à 250 C (appareil INSTRCN avec distance entre appuis de 25,4 mm): - à 25 C: Rf = 200 MPa Mf = 3500 EPa - à 250 C: Rf = 96 Wa Mf = 2250 WPa Une étude de la viscosité dynamique du prépolymère obtenu au momen.t de la coulée à 70 C, avec un viscosimètre à mobile tournant sous un gradient de 189 S-1 donne l'évolution suivante: iDurée (à 70 C) Viscosité (Pa.s) 0 1,87 min 1,95 lh00 2,05 l1h30 2,15 2h00 2,22 2n30 2,3 3n0o 2,4 3iî3u 2,55 4n00 2,62 4h30 2,8 n00 2,95 n3U 3,1 2. uescrlption uu procédé ae préparation au composé comprenant un iélange à base de N-(allyloxy-3 pnényl) malémniae et de ses dérlvés de suostltutionl al.y és. 2.1. Première étape: dans un réacteur en verre mauni d'une agitation centrale, u'un réfriyérant ascendant, d'une électroue ae lesure de pH, a'une sonae ae amesure ae température et d'un système ae cnaurraye ou ae rerroidissement, on charge: -186 g d'annydride maléique, -et 540 cm3 ae méthnylisooutylcétone, et on cnautfe à 40 C. un prépare une solution acie 196 g ace métaaminopnénol dans i,2 litre ae riétny.LisoDutylcétone et on cou e cette solution en I neure; penaant ce temps, la température monte de 40 C à 60 C. Après la coulée, on ialasse réaglr encore à 600 C pendant 2U itinutes. Lun ootient à la fin de cette étape l'aciae lN-(nyaroxy-3 pnényl1) raléamique. Le rencient est ae 100 % par rapport à i'aminopnéno.L ae aépart. 2.2. Deuxième étape: un a)oute dans le milieu réactionnel ootenu à l'issue oe la première étape 720 cm3 a'eau et 24U cm,3 ae soude aqueuse à 30 % en poids et on ajuste alors le pH du milieu à une valeur de 10,5 avec la soude aqueuse précitée. La température est amenée ensuite à 70 C et aon coule 413 g de chlorure d'allyle en 4 heures. La temperature s'élève pendant ce temps à 80 C. Après coulée, an maintient cette température pendant encore 2 autres heures. Pendant la coulée du chlorure d'allyle, le pH a été maintenu à la valeur de 10,5 par injection de la soude aqueuse à 30 %. En fin d'étape on amène le EH à une valeur voisine de 1 par ajout d'une solution aqueuse d'acide sulfurique à 50 % en poids, puis on élimine la phase aqueuse par décantation et on obtient une masse réactionnelle organique de 2150 g. Le rendement, par rapport à 1 'acide hydroxyphénylmaléamique est de: -77 % en acide N-(allyloxy-3 phényl)maléamique, -2C % en. acides N-(allyloxy- 3 allyl-4 phényl)maléamique et N-(allyloxy-3 allyl-6 phényl)maléamique, -3 % en acide N-(allyloxy-3 diallyl-4,6 phényl)maléamique. 2.3. Troisième étape: DIns le milieu final de la deuxième étape, on ajoute 3,2 cm3 d'C e scltiun azueuse à 20 % en poids d'acétate de nickel et on distille par azéotropisme 72,5 cm3 d'eau restant dans la phase organique. On charge alors 204 g d'anhydride acétique et 51 g de triéthylamine. Le mélange réactionnel est chauffé à 65" C pendant 1 heure minutes, puis il est refroidi à 20' C. on ajoute ensuite 800 cm3 d'eau et on amène le pH à la valeur de 7 par addition de soude aqueuse à %. Ct élimine la phase aqueuse et la phase organique est lavée deux fois avec 100 cm3 d'eau. Le solvant de la phase organique est distillé sous pression réduite jusqu'à une valeur de 1,33.102 Pa vers 50-60 C. Cn obtient ainsi 250 g d'une huile visqueuse constituant le produit brut de réaction. Le rendement molaire global, par rapport à l 'aminophénol de départ, est de: -40 % en N-(allyloxy-3 phényl)maléimide, -10 % en N-(allyloxy-3 allyl4 phényl)maléimide et N-(ailyloxy-3 allyl-6 phImyl)maléimide, -1,5 % en N-(allyloxy-3 diallyl-4,6 phényl)maléimide. Le produit brut de réaction est un composé É enant un mélange formé de 74,5 % en poids de N(allyloxy-3 phényl)maléimide, -21,8 % en pois de N(allyloxy-3 allyl hényl)maléimide et de N-(allyloxy-3 allyl-6 phényl) maléimide, -et 3,7 % en poids de N-(allyloxy-3 diallyl-4,6 phényl)maléimide. EXEMPLE 2 Exemple de mise de oeuvre de l'invention prise dans son second d'obj et. Dans un réacteur en verre, muni d'un agitateur en acier inoxydable de type ancre et d'une tubulure latérale permettant le départ des produits volatils, on introduit à température ambiante le mélange constitué de 12 g d'allyloxy-3 aniline et de 0,07 g d'imidazole. Cn plonge le réacteur dans un bain d'huile préchauffé à 160 C. Apres 2 minutes, on additionne sous agitation durant 3 minutes 58 g de N,N\-4,4'-d.ényL.,éthane-bis-maléimide [le rapport r est égal ici à 4,8/1]. La masse réactionnelle est alors laissée sous agitation pendant 13 autres minutes, dont les 3 dernières se passent sous une pression réduite de 1300 Fa. Le prépolymère obtenu est ensuite moulé, durci et testé comme indiqué ciavant à 1 'exemple 1. Avant durcissement, le prépolymére (refroidi et broyé) se présente sous la forme d'une poudre jaune possédant les caractéristiques suivantes: point de ramollissement: 540 C; soluble à 50 % en poids dans la N-méthylpyrrolidone. Résultats de flexion des éprouvettes en polymère durci: - 25 C: Rf =209 MPa Mf = 3240 MPa - à 250 C: Rf = 123 MPa Mf = 2510 MPa EMPLE 3 Dans le réacteur utilisé dans l'exemple 1 ou 2, on introduit à température ambiante le mélange constitué de 2,42 g d'allyloxy-3 aniline et de 0,01 g d'imidazole. Qn plonge le réacteur dans un bain à 160 C et on ajoute en une minute 7,58 g de N,N'-4,4'-dihénylrthane-bis-maléimide [le rapport r est égal ici à 3,1/1]. Après 10 minutes de réaction, la masse réactionnelle est refroidie, puis broyée. Le prépolymère ainsi obtenu possède un point de raDmollissement de 48,6* C; il est soluble à 50 % en poids dans la N-méthylpyrrolidcne et le collodion obtenu est stable pendant au moins 2 semaines à 25" C, au sens que l'on ne constate pas de re-précipitation du prépolymère pendant cette période. Le temps de gel du prépolymère à 160 C est de 14,4 minutes; il est mesuré à l'aide d'un appareil SUNLHI sur un mélange de 10 g des réactifs de départ: le temps zéro est défini par la plongée du tube contenant ce mélange dans un bain thermostaté à la température de mesure. A titre d'essai comparatif, on a reproduit les opérations décrites ciavant, mais en n'utilisant pas cette fois de composé imidazole. Pour atteindre un point de ramollissement de 450 C, il faut alors 30 à 35 minutes de réactiorus a i60 C. Le ccllodic. à base de 5C % en poids de prépolymère dans la N-méthylpyrrolidne devient louche au bout de environ 30 minutes. Le temps de gel du prépolymère à 160' C est de 1 heure 5 minutes. EXEMPLE 4 Avec le prépolymére conforme à l'exemple 2 précité, on prépare un collodion conte nant 50 % en poids de prépolymère dans de la N-métylyrrolidocr.e. Cr. utilise ce collodion pour enduire un tissu de verre fabriqué par la Société PORCHER sous la référence 7628 dont le grammage est de 200 g/m2 et ayant subi un traitement par le gammaainopropyltriéthoxysilane A 1100 d'UTNICe CARBIEE. Le tissu imprégné est séché en atmospnère ventilée à 140" C pendant 10 minutes. on découope ensuite 6 rectangles (145 x 100 mm) que l'on empile avec deux feuilles de cuivre de 35 micromètres d'épaisseur placées sur les deux faces extérieures de l'enmpilement et on place l'ensemble entre les plateaux d'une presse dans les conditions suivantes: chauffage 15 minutes à 160- C, puis 1 heure 15 minutes à 180' C sous 40.105 Pa; et 16 heures à 200@ C sous pression atmosphérique. On examine l'adhérence du cuivre sur le stratifié à 6 plis préparé: cette adhérence, mesurée au dynranomtre INSrFCN par traction du cuivre à 90" d'angle (selon la norme MIL P 55 617 B avec une vitesse de traction de 55 m/min) est de l'odre de 17,6 N/cm. REVENDICATIONS 1 - Polymères à groupements imides obtenus par réaction entre: (a) un N, N'-bis-imide ou une association de plusieurs bis-imides de formule: CH-- CO CO CH N.N_ A-_ N il (I) Y_ C_- CO CO_ C -Y dans laquelle: le symbole Y représente H, CH3 ou C1 le symbole A représente un radical divalent choisi dans le groupe constitué par les radicaux: cyclohexylènes; phénylènes; méthyl-4 phénylène-l,3; méthyl-2 phénylène-l,3; méthyl-5 phénylène-l,3;; diéthnyl-2,5 méthyl-3 phénylène-l, 4; et les radicaux de formule: X X X x dans laquelle T représente un lien valentiel simple ou un groupement: CH3 O -CH2-;- C-; - -; - S-; H - C I CHb -O- O et X représente un atome d'hydrogène, un radical méthyle, éthyle ou isopropyle; (b) une ou plusieurs alkényloxyanilines de formule: H ou CH I 3 2N \ CH / CH2 (II) et éventuellement (c) un réactif copolymérisable; lesdits polymères à groupements imides étant caractérisés en ce que la polymérisation est réalisée en présence d'un composé imidazole (d). 2 - Polymères selon la revendication 1, caractérisés en ce que le réactif copolymérisable (c) consiste: - soit dans un ou plusieurs monoméres de formule: H ou CH3 CH- Co / CH (III) CH-oe N CH2 CH2 CH --CO dans laquelle le radical allyloxy ou méthallyloxy est en position ortho, reta ou para par rapport à l'atome de carbone du cycle benzénique relié à l'azote; - soit dans le composé comprenant: *un mélange d'un monomère de formule: H ou CH3 CH - CO C (III) N CH2 CH 2 CH-CO dans laquelle le radical allyloxy ou méthallyloxy est en position ortho, méta ou para par rapport à l'atome de carbone du cycle benzénique relié à 1 'azote. * avec: au moins un dérivé monosubstitué de formule: H ou CH ! 3 CH - CO N (IV) il N CH2 CH2 CH _ CO/ CH2 C-H ou CH3 I3 CH2 10. et éventuellement un ou plusieurs dérivés disubstitués de formule: CH2 Il C-H ou CH3 CH H ou CH I 3 ilN NCH2 CH2 (y CH- COX 2 CH2 C-H ou CH Il 3 CH2 3 - Polymères selon l'une quelconque des revendications 1 et 2, caractérisés en ce que l'on utilise, conmme composé comprenant un mélange de N-(méth)allyloxyphénylmaléimide de formule (III) avec un ou plusieurs dérivés de substitution (méth)allylés de formule (IV) et éventuellement (V), le produit brut obtenu par mise en oeuvre du procédé qui consiste à à réaliser les 3 étapes suivantes qui sont enchaînées dans le même réacteur: -la première étape consiste à faire réagir en milieu solvant un aminophénol avec de l'anhydride maléique en opérant à une tempéerature allant de 20 C à 200 C, pendant une durée allant, selon la température choisie, de 30 minutes à 2 heures et elle conduit à un premier milieu réactionnel ccxnomprernant un acide N-(hydroxylphényl)maléamique; -la deuxième étape consiste & réaliser une réaction de (méth)allylation de l'acide précité en faisant réagir le premier milieu réactionnel précité avec un halogénure de (méth)allyle en opérant à un pH qui doit être ajusté et maintenu à une valeur constante comprise entre 7 et 14 par addition d'une quantité déterminée d'une solution aqueuse alcaline et à une tmepérature allant de 40 C à 150 C et elle conduit, après acidification et élimination de la phase aqueuse, à un second milieu réactionnel organique comprenant un acide N-[(méth)allyloxyphényl] maléamique, un ou plusieurs acides N-[(méth)allyloxy,(méth)allyphényl] maléamiques et éventuellement un ou plusieurs acides N-[(méth)allyl- oxy,di (méth)allylphényl]maléamiques; - la troisième étape consiste à réaliser une réaction de cyclisation des acides maléamiques précités en faisant réagir le second milieu réactionnel précité avec un anhydride d'acide carboxilique inférieur, en présence d'une amine tertiaire et éventuellement d'un catalyseur, puis à éliminer le solvant de la réaction et elle conduit à un produit brut de réaction qui est un composé comprenant un mélange formé par un N-(méth)allyloxyphénylmaélimide, un ou plusieurs N-[(méth)allyloxy, (méth)allylphényl]maléimide et éventuellement un ou plusieurs N-[(méth)allyloxy, di (méth)allylphényl]maléimides. 4 - Polymères selon l'une quelconque des revendications 1 à 3, caractérisés en ce que le composé imidazole (d) répond à la formule générale: R30i3C N I]J t N R1 dans laquelle R1, R2, R3 et R4, identiques ou différents, représentent chacun: un atome d'hydrogène, un radical alkyle ou alcoxy ayant de 1 à 20 atomes de carbone, vinyle, phényle, nitro, R3 pouvant former avec R4 et les atomes de carbone auxquels sont liés ces radicaux un cycle unique conmme par exemple un cycle benzénique, R1 pouvant également représenter un groupement carbonyle lié à un deuxième cycle imidazole. ) - Polymères selon la revendication 4, caractérisés en ce que le composé imidazole (d) est choisi dans le groupe formé par l'imidazole ou glyoxaline, le méthyl-l imidazole, le méthyle-2 imidazole, le diméthyl-l,2 imidazole, le vinyl-l imidazole, le vinyl-l méthyl-2 imidazole et le benzimidazole et le carbonyldiimidazole. 6) - Polymères selon l'une quelconque des revendications 1 à 5, caractérisés en ce que d'une part les quantités de N,N'-bis-imide(s) (a), de réactif aminé (b) et éventuellement de réactif copolymérisable (c) sont choisies de façon à ce que le rapport r: poids total des réactifs à groupements imide (a) + éventuellement (c) poids du réactif à groupement NH2 (b) se situe dans l'intervalle allant de 0,5/1 à 10/1 et, de préférence, allant de 1/1 à 5/1, et d'autre part, le poids de réactif copolymérisable (c), quand on choisit d'en utiliser un, représente jusqu'à 40 % du poids total des réactifs (a) + (b) + (c) et, de préférence, se situe dans l'intervalle allant de 5 à 30 %, et enfin la quantité de composé imidazole (d) se situe dans l'intervalle allant de 0, 01 à 1 % en poids par rapport à l'ensemble des réactifs (a) + (b) + éventuellement (c) et, de préférence, allant de 0,05 à 0,5 %. 7 - Polymères selon l'une quelconque des revendications 1 à 6, caractérisés en ce qu'ils se trouvent sous forme de polymères durcis, insolubles dans les solvants usuels et ne présentent pas de ramollissement notable au dessous de la température à laquelle ils commencent à se dégrader. 8 - Polymères selon l'une quelconque des revendications 1 et 6, caractérisés en ce qu'ils se trouvent sous forme de prépolymires thermcdurcissables (P) solubles dans les solvants organiques polaires et présentent un point de ramollissement à une température inférieure à C. 9 - Procédé de préparation de polymères durcis selon les revendications 1 à 7, caractérisé en ce que l'on chauffe directement le mélange des réactifs à une température comprise entre 50 et 300 C. - Procédé de préparation selon la revendication 9, caractérisé en ce qu'il consiste à chauffer le mélange des réactifs entre C et 180 C pour former dans un premier temps un prépolymères (P), puis à provoquer le durcissement du prépolymères (P) par chauffage à une température comprise entre 150 C et 250 C. 11 - Procédé de préparation de polymères thermodurcissables (P) selon les revendications 1 à 6 et 8, caractérisé en ce que l'on chauffe directement le mélange des réactifs à une température comprise entre 50 C et 180 C jusqu'à l'obtention d'un produit homogène liquide ou pâteux. 12 - Procédé de préparation selon la revendication 10 ou 11, caractérisé en ce que, lorsque l'on fait appel au réactif facultatif (c), il consiste à former, à partir du ou des bis-imide(s) (a) et du réactif (c), un prépolymère (PP), puis à chauffer ce prépolymère (PP) avec le réactif aminé (b) et le composé imidazole (d) pour obtenir le prépolymère (P). 13 - Procédé de préparation des polymères selon la revendication ou 11, caractérisé en ce que, lorsque l'on fait appel au réactif facultatif (c), il consiste à former, à partir du réactif aminé (b), du réactif (c) et du composé imidazole (d), un prépolymére (P'P'), puis à chauffer ce prépolymère (P'P') avec le ou les bis-imide(s) (a) pour obtenir le prépolymère (P). 14 - Application des polymères selon l'une quelconque des revendications 1 à 8 à la fabrication d'objets moulés, de revêtements, d'articles à structure cellulaire et de matériaux composites renforcés et imprégnés.